СПОСОБ ИСПЫТАНИЯ ДРЕВЕСНЫХ МАТЕРИАЛОВ НА ГОРЮЧЕСТЬ

1. Способ испытания древесных материалов на горючесть по продолжительности самостоятельного горения, включающий испытание до максимальной температуры воспламенения и горения летучих веществ образца с измерением продолжительности достижения максимальной температуры, после чего горелку выключают, образец выдерживают в камере до полного остывания до комнатной температуры, затем образец извлекают из камеры и взвешивают, отличающийся тем, что после достижения максимальной температуры воспламенения и горения летучих веществ образца и выключения горелки продолжают измерения времени и температуры самостоятельного горения материала образца до спада температуры самостоятельного горения, затем образец выдерживают в камере до полного остывания до комнатной температуры, извлекают из камеры и взвешивают, а после окончания испытания образца результаты измерений времени и температуры самостоятельного горения образца подвергают статистическому моделированию для выявления закономерностей динамики дважды, вначале в виде прямой математической функции изменения температуры горения в зависимости от времени самостоятельного горения, а затем в виде обратной математической функции изменения времени самостоятельного горения в зависимости от температуры самостоятельного горения образца.
2. Способ испытания древесных материалов на горючесть по п.1, отличающийся тем, что после выключения горелки в приборе ОТМ по разделу 4.3 ГОСТ 12.1.044-89 продолжают измерения времени и температуры самостоятельного горения материала образца до спада температуры самостоятельного горения через не менее 5-7 замеров и самостоятельного затухания пламени горения.
3. Способ испытания древесных материалов на горючесть по п.1, отличающийся тем, что после выключения горелки продолжают испытание регистрацией времени самостоятельного горения образца, у которой за нуль принимают момент выключения газовой горелки, при этом измерения доводят до заданного уровня остывания камеры прибора, например до 200 или иного градуса остывания, а время непрерывного самостоятельного горения образца отсчитывают с момента отключения газовой горелки до уровня в 260°С.
4. Способ испытания древесных материалов на горючесть по п.1, отличающийся тем, что результаты измерений времени и температуры самостоятельного горения образца подвергают статистическому моделированию для выявления закономерностей динамики температуры горения в зависимости от времени самостоятельного горения по формуле
τос
где t - переменная во времени остывания температура самостоятельного горения, убывающая от максимальной температуры после выключения горелки, °С;
τос1
t - первая составляющая закономерности динамики температуры в процессе остывания прибора ОТМ без учета температуры самостоятельного горения образца, °С;
τос2
t - вторая составляющая закономерности динамики температуры самостоятельного горения горючих веществ образца без учета остывания камеры прибора ОТМ после выключения газовой горелки, °С;
- переменное время остывания прибора и самостоятельного горения образца, начиная от максимально достигнутой температуры перед выключением горелки, в пределах изменения  до конечной температуры в 200°С на приборе ОТМ по результатам измерений, с;
ос
τ - экспериментальное время остывания прибора ОТМ, с;
mах
t - расчетное или фактическое значение максимальной температуры перед отключением газовой горелки, °С;
1
6
a…a - параметры биотехнической закономерности, причем:
1
a - активность остывания камеры прибора ОТМ;
2
a - интенсивность остывания камеры прибора ОТМ.
5. Способ испытания древесных материалов на горючесть по п.1, отличающийся тем, что результаты измерений температуры и времени самостоятельного горения образца подвергают статистическому моделированию для выявления закономерностей динамики в виде обратной математической функции изменения времени самостоятельного горения в зависимости от температуры самостоятельного горения образца по формуле
где  - переменное время остывания прибора ОТМ после выключения горелки и самостоятельного горения образца в пределах изменения  с, например, до уровня 200°С на приборе ОТМ, с;
- первая составляющая, показывающая максимальное время остывания до заданной температуры в 200°С, 100°С, до комнатной температуры или иного значения заданной конечной температуры остывания после выключения горелки и завершения процесса самостоятельного горения органического материала образца, с;
- вторая составляющая общей биотехнической закономерности по закону экспоненциального роста значений переменной у времени остывания прибора ОТМ с убыванием температуры образца до уровня окружающей прибор среды, с;
- третья составляющая общей трехчленной биотехнической закономерности по конструкции биотехнического закона проф. П.М.Мазуркина, показывающая стрессовое снижение температуры органического материала образца после выгорания его химических веществ в пределах интервала наилучших значений температур самостоятельного горения, с;
τос
ос
t - переменная во времени остывания температура, достигающая в экспериментах от начальной максимальной температуры через период τдо минимально заданного уровня в 200, 100 или иного знаечния, °С.
6. Способ испытания древесных материалов на горючесть по п.5, отличающийся тем, что для вычисления продолжительности самостоятельного горения в формуле изменения времени самостоятельного горения в зависимости от температуры самостоятельного горения образца принимают минимально заданный уровень температуры остывания в 260°С.
7. Способ испытания древесных материалов на горючесть по п.1, отличающийся тем, что сравнение образцов выполняется по показателям времени остывания и времени самостоятельного горения образца.
8. Способ испытания древесных материалов на горючесть по п.1, отличающийся тем, что по показателю продолжительности самостоятельного горения образцов выявляют составы смесей с низкой пожарной опасностью или наоборот с высокими горючими свойствами у отходов древесного сырья для применения как топлива в котельных.